КАТАЛИЗАТОР ГИДРОИЗОМЕРИЗАЦИИ, СПОСОБ ДЕПАРАФИНИЗАЦИИ МИНЕРАЛЬНОГО МАСЛА, СПОСОБ ПОЛУЧЕНИЯ БАЗОВОГО МАСЛА И СПОСОБ ПОЛУЧЕНИЯ БАЗОВОГО МАСЛА СМАЗКИ

1. Катализатор гидроизомеризации, который получен прокаливанием композиции катализатора, включающей обработанное методом ионного обмена молекулярное сито или его прокаленный материал, который получен ионным обменом молекулярного сита, содержащего органическую матрицу, в растворе, содержащем катионные фрагменты и предусматривающем использование воды как основного растворителя, и, по меньшей мере, один металл, который выбран из группы, включающей металлы, принадлежащие группам 8-10 Периодической таблицы элементов, молибден и вольфрам, нанесенные на обработанное методом ионного обмена молекулярное сито или его прокаленный материал.
2. Катализатор гидроизомеризации по п.1, где молекулярным ситом, содержащим органическую матрицу, является цеолит, имеющий пористую структуру, содержащую 10-членное кольцо или 8-членное кольцо.
3. Катализатор гидроизомеризации по п.2, где цеолит имеет однонаправленную пористую структуру, имеющую 10-членное кольцо.
4. Катализатор гидроизомеризации по п.3, где цеолитом является, по меньшей мере, один кристаллический алюмосиликат, выбранный из группы, включающей ZSM-22, ZSM-23 и ZSM-48.
5. Катализатор гидроизомеризации по п.4, где молярное отношение [Si]/[Al] атомов кремния к атомам алюминия в кристаллическом алюмосиликате лежит в интервале от 10 до 400.
6. Катализатор гидроизомеризации по п.1, где молекулярным ситом, содержащим органическую матрицу, является ZSM-22, и
где индекс ограничения, определенный следующим образом, лежит в интервале от 7 до 12:
индекс ограничения=молярное отношение 2-метилнонана к 5-метилнонану, возникающее, когда выход изо-декана составляет 5%, в реакции контактного взаимодействия нормального декана с катализатором гидроизомеризации с превращением в изо-деканы в присутствии водорода.
7. Катализатор гидроизомеризации по п.1, где молекулярным ситом, содержащим органическую матрицу, является ZSM-23, и где индекс ограничения, определенный следующим образом, лежит в интервале от 3,0 до 4,0:
индекс ограничения=молярное отношение 2-метилнонана к 5-метилнонану, возникающее, когда выход изо-декана составляет 5% в реакции контактного взаимодействия нормального декана с катализатором гидроизомеризации с превращением в изо-деканы в присутствии водорода.
8. Катализатор гидроизомеризации по п.1, где молекулярным ситом, содержащим органическую матрицу, является ZSM-48, и где индекс ограничения, определенный следующим образом, лежит в интервале от 1,1 до 5,1:
индекс ограничения=молярное отношение 2-метилнонана к 5-метилнонану, возникающее, когда выход изо-декана составляет 5% в реакции контактного взаимодействия нормального декана с катализатором гидроизомеризации с превращением в изо-деканы в присутствии водорода.
9. Катализатор гидроизомеризации по любому из пп.1-8, где органической матрицей является производное амина.
10. Катализатор гидроизомеризации по любому из пп.1-8, где органическая матрица выбрана из группы, включающей алкиламин, алкилдиамин, алкилтриамин, алкилтетрамин, пирролидин, пиперазин, аминопиперазин, алкилпентамин, алкилгексамин и их производные.
11. Катализатор гидроизомеризации по любому из пп.1-8, где обработанное методом ионного обмена молекулярное сито получено ионным обменом молекулярного сита, содержащего органическую матрицу, в присутствии ионов аммония или протонов.
12. Катализатор гидроизомеризации по любому из пп.1-8, где обработанное методом ионного обмена молекулярное сито получено ионным обменом молекулярного сита, содержащего органическую матрицу, заменой раствора свежим раствором один, два или несколько раз.
13. Катализатор гидроизомеризации по любому из пп.1-8, где композиция катализатора содержит платину и/или палладий, нанесенные на обработанное методом ионного обмена молекулярное сито или его прокаленный материал.
14. Катализатор гидроизомеризации по любому из пп.1-8, где катализатор получен прокаливанием композиции катализатора в среде, содержащей молекулярный кислород, и после этого восстановлением в среде, содержащей молекулярный водород.
15. Катализатор гидроизомеризации по любому из пп.1-8, где композиция катализатора содержит от 1 мас.ч. до 90 мас.ч. обработанного методом ионного обмена молекулярного сита или его прокаленного материала и от 99 мас.ч. до 10 мас.ч. пористого оксида, которым является, по меньшей мере, один, выбранный из группы, включающей оксид алюминия, диоксид кремния, оксид титана, оксид бора, оксид магния и оксид циркония.
16. Катализатор гидроизомеризации по любому из пп.1-8, где композиция катализатора содержит носитель, полученный прокаливанием композиции носителя, содержащей от 1 мас.ч. до 90 мас.ч. обработанного методом ионного обмена молекулярного сита и от 99  по мас.ч. до 10 мас.ч. пористого оксида, которым является, по меньшей мере, один, выбранный из группы, включающей оксид алюминия, диоксид кремния, оксид титана, оксид бора, оксид магния и оксид циркония, и металл, нанесенный на носитель.
17. Способ депарафинизации минерального масла, включающий процесс превращения части или всех нормальных парафинов в изопарафины, где контактируют минеральное масло, содержащее нормальные парафины, с катализатором гидроизомеризации по любому из пп.1-16 в присутствии водорода.
18. Способ депарафинизации минерального масла по п.17, где минеральным маслом является, по меньшей мере, одно, выбранное из группы, включающей парафиновый гач, обезжиренный воск, воск на парафиновой основе, микрокристаллический воск, петролатум и воск, полученный по способу Фишера-Тропша.
19. Способ получения базового масла для получения базового масла смазки и/или базового масла топлива, который осуществляют контактным взаимодействием минерального масла, содержащего нормальные парафины, и катализатора гидроизомеризации по любому из пп 1-16, в присутствии водорода.
20. Способ получения базового масла по п.19, где минеральным маслом является, по меньшей мере, одно, выбранное из группы, включающей парафиновый гач, обезжиренный воск, воск на парафиновой основе, микрокристаллический воск, петролатум и воск, полученный по способу Фишера-Тропша.
21. Способ получения базового масла смазки для получения базового масла смазки, который осуществляют контактным взаимодействием минерального масла, содержащего нормальные парафины, имеющего 10 или более атомов углерода, и катализатора гидроизомеризации согласно любому из пп.1-16 в присутствии водорода в условиях, когда конверсия нормальных парафинов, определенная по следующему уравнению 1, составляет, по существу, 100 мас.%:
конверсия нормальных парафинов (%)=[1-(общая масса Cn или более нормальных парафинов, содержащихся в минеральном масле после контактного взаимодействия) / (Общая масса Cn или более нормальных парафинов, содержащихся в минеральном масле до контактного взаимодействия)]×100 (I),
где в уравнении I Cn обозначает минимальное число атомов углерода в нормальных парафинах, содержащих 10 или более атомов углерода, входящих в состав минерального масла до контактного взаимодействия.
22. Способ получения базового масла смазки по п.21, где минеральным маслом является одно, выбранное из группы, включающей парафиновый гач, обезжиренный воск, воск на парафиновой основе, микрокристаллический воск, петролатум и воск, полученный по способу Фишера-Тропша.